(57)【要約】【課題】リン酸系廃液に含まれるＳｉを効率良く低減又は除去することができる、Ｓｉ含有リン酸系廃液からＳｉを除去又は低減する方法を提供する。【解決手段】本発明の方法は、リン酸及びＳｉを含む廃液に、リン酸塩を添加した後、該リン酸塩の添加により生じる沈殿物を除去することにより、Ｓｉが除去された又はＳｉ含有率が低減されたリン酸含有液を得る沈殿物除去工程を含むことを特徴とする。リン酸塩としてはリン酸カルシウムを用いるのが好ましい。【選択図】図１
2015093235.tif 000002
【特許請求の範囲】
【請求項１】
リン酸及びＳｉを含む廃液に、リン酸塩を添加した後、該リン酸塩の添加により生じる沈殿物を除去することにより、Ｓｉが除去された又はＳｉ含有率が低減されたリン酸含有液を得る沈殿物除去工程を含むことを特徴とするＳｉ含有リン酸系廃液からＳｉを除去又は低減する方法。
【請求項２】
前記リン酸塩として、リン酸カルシウム、リン酸カリウム、リン酸水素マグネシウム、リン酸水素ナトリウム及びリン酸アルミニウムからなる群より選ばれる１種又は２種以上のリン酸塩を用いる請求項１に記載のＳｉ含有リン酸系廃液からＳｉを除去又は低減する方法。
【請求項３】
前記リン酸塩としてリン酸カルシウムを用いる請求項１に記載のＳｉ含有リン酸系廃液からＳｉを除去又は低減する方法。
【請求項４】
前記廃液にリン酸塩を添加してなる液におけるリン酸塩の含有割合が０．１質量％〜１０質量％である請求項１〜３のいずれか１項に記載のＳｉ含有リン酸系廃液からＳｉを除去又は低減する方法。
【発明の詳細な説明】
【技術分野】
【０００１】
本発明は、例えば、窒化シリコン膜のエッチング処理液等、半導体のエッチング処理液等として使用された後のＳｉ含有リン酸系廃液からＳｉを除去又は低減する方法に関する。
【背景技術】
【０００２】
現在、半導体工場等でリン酸系水溶液がエッチング処理液として使用されている。例えば、窒化シリコン膜のエッチング処理液としてリン酸系水溶液が使用されている。エッチング処理を繰り返し行うことで、エッチング機能が低下してしまうので、このような半導体工場からは大量のリン酸系廃液が排出されている。エッチング処理後のリン酸系廃液には、Ｓｉが多く混在しているので再利用することができず、このリン酸系廃液は、中和処理を施して排水されているのが現状である（特許文献１参照）。
【先行技術文献】
【特許文献】
【０００３】
【特許文献１】特開２００４−１６０２９２号公報（段落０００２）
【発明の概要】
【発明が解決しようとする課題】
【０００４】
しかし、前記中和処理によって排水中に微量のリン酸が含まれることになるので、少なからず環境汚染の原因となることは避けられず、環境保全の観点からするとこの中和処理を施して排水する方法は決して望ましい手段とは言えない。
【０００５】
また、近年は、資源の枯渇が叫ばれており、このようなリン酸資源についても再利用することが求められている。
【０００６】
しかるに、上述したとおり、半導体工場から排出されたリン酸系廃液には、Ｓｉが多く混在しているので再利用することができなかった。
【０００７】
本発明は、かかる技術的背景に鑑みてなされたものであって、リン酸系廃液に含まれるＳｉを効率良く除去又は低減することができる、Ｓｉ含有リン酸系廃液からＳｉを除去又は低減する方法を提供することを目的とする。
【課題を解決するための手段】
【０００８】
前記目的を達成するために、本発明は以下の手段を提供する。
【０００９】
［１］リン酸及びＳｉを含む廃液に、リン酸塩を添加した後、該リン酸塩の添加により生じる沈殿物を除去することにより、Ｓｉが除去された又はＳｉ含有率が低減されたリン酸含有液を得る沈殿物除去工程を含むことを特徴とするＳｉ含有リン酸系廃液からＳｉを除去又は低減する方法。
【００１０】
［２］前記リン酸塩として、リン酸カルシウム、リン酸カリウム、リン酸水素マグネシウム、リン酸水素ナトリウム及びリン酸アルミニウムからなる群より選ばれる１種又は２種以上のリン酸塩を用いる前項１に記載のＳｉ含有リン酸系廃液からＳｉを除去又は低減する方法。
【００１１】
［３］前記リン酸塩としてリン酸カルシウムを用いる前項１に記載のＳｉ含有リン酸系廃液からＳｉを除去又は低減する方法。
【００１２】
［４］前記廃液にリン酸塩を添加してなる液におけるリン酸塩の含有割合が０．１質量％〜１０質量％である前項１〜３のいずれか１項に記載のＳｉ含有リン酸系廃液からＳｉを除去又は低減する方法。
【発明の効果】
【００１３】
［１］の発明では、リン酸及びＳｉを含む廃液にリン酸塩を添加することにより、Ｓｉ含有沈殿物を生じさせることができ、従ってこの沈殿物を除去することにより、Ｓｉが除去された又はＳｉ含有率が低減されたリン酸含有液を得ることができる。得られたリン酸含有液は、Ｓｉが除去され又はＳｉ含有量が低減されているので、再利用に供することが可能になる。
【００１４】
［２］の発明では、リン酸塩として、リン酸カルシウム、リン酸カリウム、リン酸水素マグネシウム、リン酸水素ナトリウム及びリン酸アルミニウムからなる群より選ばれる１種又は２種以上のリン酸塩を用いるから、Ｓｉが除去された又はＳｉ含有率が十分に低減されたリン酸含有液を得ることができる。
【００１５】
［３］の発明では、リン酸塩としてリン酸カルシウムを用いるから、Ｓｉが除去された又はＳｉ含有率がより十分に低減されたリン酸含有液を得ることができる。
【００１６】
［４］の発明では、廃液にリン酸塩を添加してなる液におけるリン酸塩の含有割合が０．１質量％〜１０質量％であるから、Ｓｉ含有沈殿物を効率良く生じさせることができる。
【図面の簡単な説明】
【００１７】
【図１】本発明に係る方法の一例を示す概略説明図である。
【発明を実施するための形態】
【００１８】
本発明に係る、Ｓｉ含有リン酸系廃液からＳｉを除去又は低減する方法は、リン酸及びＳｉを含む廃液に、リン酸塩を添加した後、該リン酸塩の添加により生じる沈殿物を除去することにより、Ｓｉが除去された又はＳｉ含有率が低減されたリン酸含有液を得る沈殿物除去工程を含むことを特徴とする。
【００１９】
上記方法によれば、リン酸及びＳｉを含む廃液にリン酸塩を添加することにより、Ｓｉ含有沈殿物を生じさせることができ、従ってこの沈殿物を除去することにより、Ｓｉが除去された又はＳｉ含有率が低減されたリン酸含有液を得ることができる。得られたリン酸含有液は、Ｓｉが除去されている又はＳｉ含有量が低減されているので、再利用に供することが可能になる。
【００２０】
上記方法を適用する対象の廃液としては、例えば、
・リン酸及びＳｉを含む廃液
・リン酸、硫酸及びＳｉを含む混酸廃液
・リン酸、硝酸及びＳｉを含む混酸廃液
などが挙げられる。即ち、前記廃液は、リン酸を除く他の酸をさらに含有したものであってもよい。
【００２１】
前記廃液としては、例えば、水系のものが挙げられる。即ち、前記廃液としては、リン酸及びＳｉを含む廃水などが挙げられる。
【００２２】
前記リン酸塩としては、特に限定されるものではないが、リン酸カルシウム、リン酸カリウム、リン酸水素マグネシウム、リン酸水素ナトリウム及びリン酸アルミニウムからなる群より選ばれる１種又は２種以上のリン酸塩を用いるのが好ましい。中でも、リン酸カルシウムを用いるのが特に好ましく、この場合には、Ｓｉが除去された又はＳｉ含有率がより十分に低減されたリン酸含有液を得ることができる。
【００２３】
前記廃液（リン酸及びＳｉを含む廃液）にリン酸塩を添加する際の添加量については、前記廃液にリン酸塩を添加してなる「リン酸塩添加廃液」におけるリン酸塩の含有割合（濃度）が０．１質量％〜１０質量％の範囲になるように設定するのが好ましい。０．１質量％以上に設定されていることでＳｉ含有沈殿物を効率良く生じさせることができる。また、１０質量％を超えてもこれ以上の効果の向上は望めず徒にコストを増大させるだけであるので１０質量％以下に設定するのが好ましい。中でも、前記リン酸塩添加廃液におけるリン酸塩の含有割合は０．６質量％〜６質量％の範囲であるのがより好ましい。
【００２４】
前記廃液（リン酸及びＳｉを含む廃液）に、本発明の方法を２回適用することにより、得られるリン酸含有液（回収液）におけるＳｉ含有率をさらに低減することができる又はＳｉを除去することができる。また、前記廃液（リン酸及びＳｉを含む廃液）に、本発明の方法を３回以上繰り返し適用することにより、得られるリン酸含有液（回収液）におけるＳｉ含有率をより一層低減することができる又はＳｉを除去することができる。
【００２５】
本発明に係る方法（Ｓｉを除去又は低減する方法）において用いられる除去装置の一例を図１に示す。図１において、２が混合槽、３が固液分離機である。
【００２６】
前記混合槽２は、撹拌翼を備えている。前記混合槽２に、前記廃液（リン酸及びＳｉを含む廃液）と、リン酸塩とを投入した後、前記撹拌翼で撹拌混合して混合液を得る。この混合液中には、リン酸塩の存在により、沈殿物（Ｓｉを含む沈殿物）が生じている。前記撹拌混合する際の温度は、特に限定されず、通常は、常温で行えばよい。
【００２７】
次に、前記混合液を固液分離機３に投入してこの固液分離機３において沈殿物と液体（リン酸含有液；沈殿物を含まない）とに分離する。本実施形態では、前記固液分離機３として遠心分離機を用いており、遠心分離法により沈殿物を下に沈降させて固液分離を行う。前記固液分離機３内の濾液（上澄み液）は、沈殿物が除去されているので、Ｓｉ含有率が低減されている又はＳｉが除去されている。
【００２８】
しかして、前記固液分離機３内の濾液（上澄み液）を回収することにより、Ｓｉ含有率が低減された又はＳｉが除去されたリン酸含有液を回収することができる。
【００２９】
上記除去装置は、一例を示したものに過ぎず、本発明に係る方法は、特にこのような除去装置で行うものに限定されるものではない。
【実施例】
【００３０】
次に、本発明の具体的実施例について説明するが、本発明はこれら実施例のものに特に限定されるものではない。
【００３１】
＜実施例１＞
半導体製造工場から排出されたリン酸系廃液（リン酸及びＳｉを含む廃水；液の密度とＳｉ含有率は表１に示す）１００ｇおよびリン酸カルシウム（Ｃａ3（ＰＯ4）2）５．０ｇを混合槽２に投入した後、撹拌翼で撹拌混合を２４時間行うことによって、混合液を得た（図１参照）。混合槽中の液全体に対してリン酸カルシウム含有率（濃度）は４．８質量％であった。
【００３２】
次に、前記混合液を遠心分離機（固液分離機）３に投入して遠心分離を行い、混合液を沈殿物（Ｓｉ含有）と上澄み液（Ｓｉ低減化リン酸含有液；沈殿物を含まない）とに分離した。沈殿物を除去することによって、リン酸系廃液からＳｉ含有率が低減されたリン酸含有液を回収することができた。
【００３３】
なお、ＸＲＤ（Ｘ線分光分析）による分析結果から、沈殿物の主成分は、Ｃａ（Ｈ2ＰＯ4）2・Ｈ2Ｏであることが確認できた。
【００３４】
＜実施例２＞
リン酸カルシウムに代えて、リン酸カリウム（Ｋ3ＰＯ4）を用いた以外は、実施例１と同様にして、リン酸系廃液からＳｉ含有率が低減されたリン酸含有液を回収した。
【００３５】
＜実施例３＞
リン酸カルシウムに代えて、リン酸水素マグネシウム（ＭｇＨＰＯ4）を用いた以外は、実施例１と同様にして、リン酸系廃液からＳｉ含有率が低減されたリン酸含有液を回収した。
【００３６】
＜実施例４＞
リン酸カルシウムに代えて、リン酸水素ナトリウム（Ｎａ2ＨＰＯ4）を用いた以外は、実施例１と同様にして、リン酸系廃液からＳｉ含有率が低減されたリン酸含有液を回収した。
【００３７】
＜実施例５＞
リン酸カルシウムに代えて、リン酸アルミニウム（ＡｌＰＯ4）を用いた以外は、実施例１と同様にして、リン酸系廃液からＳｉ含有率が低減されたリン酸含有液を回収した。
【００３８】
【表１】
2015093235.tif 000003
【００３９】
実施例１〜５で回収した回収液（Ｓｉ含有率が低減されたリン酸含有液）におけるＳｉ含有率を表１に示す。表１から明らかなように、得られた回収液（リン酸含有液）は、リン酸系廃液と比較して、Ｓｉ含有率（Ｓｉ含有量）が低減されていた。特に、リン酸塩としてリン酸カルシウムを用いた実施例１の回収液では、リン酸系廃液と比較して、Ｓｉ含有率が顕著に低減されていた。即ち、本発明の方法を適用する前のリン酸系廃液のＳｉ含有率は６０ｍｇ／Ｌであるのに対し、本発明の方法を適用した実施例１の回収液（リン酸含有液）のＳｉ含有率は１２．５ｍｇ／Ｌであった。
【００４０】
＜実施例６＞
半導体製造工場から排出されたリン酸系廃液（リン酸及びＳｉを含む廃水；Ｓｉ含有率は表２に示す）１００ｇおよびリン酸カルシウム（Ｃａ3（ＰＯ4）2）０．３０ｇを混合槽２に投入した後、撹拌翼で撹拌混合を２４時間行うことによって、混合液を得た（図１参照）。なお、混合槽中の液全体に対してリン酸カルシウム含有率（濃度）は０．３０質量％であった。
【００４１】
次に、前記混合液を遠心分離機（固液分離機）３に投入して遠心分離を行い、混合液を沈殿物（Ｓｉ含有）と上澄み液（Ｓｉ低減化リン酸含有液；沈殿物を含まない）とに分離した。沈殿物を除去することによって、リン酸系廃液からＳｉ含有率が低減されたリン酸含有液を回収することができた。
【００４２】
＜実施例７＞
リン酸カルシウム（Ｃａ3（ＰＯ4）2）の混合槽２への投入量を０．５０ｇに設定した（混合槽中の液全体に対してリン酸カルシウム含有率を０．５０質量％とした）以外は、実施例６と同様にして、リン酸系廃液からＳｉ含有率が低減されたリン酸含有液を回収した。
【００４３】
＜実施例８＞
リン酸カルシウム（Ｃａ3（ＰＯ4）2）の混合槽２への投入量を０．７０ｇに設定した（混合槽中の液全体に対してリン酸カルシウム含有率を０．７０質量％とした）以外は、実施例６と同様にして、リン酸系廃液からＳｉ含有率が低減されたリン酸含有液を回収した。
【００４４】
＜実施例９＞
リン酸カルシウム（Ｃａ3（ＰＯ4）2）の混合槽２への投入量を１．０ｇに設定した（混合槽中の液全体に対してリン酸カルシウム含有率を１．０質量％とした）以外は、実施例６と同様にして、リン酸系廃液からＳｉ含有率が低減されたリン酸含有液を回収した。
【００４５】
＜実施例１０＞
リン酸カルシウム（Ｃａ3（ＰＯ4）2）の混合槽２への投入量を３．０ｇに設定した（混合槽中の液全体に対してリン酸カルシウム含有率を２．９質量％とした）以外は、実施例６と同様にして、リン酸系廃液からＳｉ含有率が低減されたリン酸含有液を回収した。
【００４６】
【表２】
2015093235.tif 000004
【００４７】
実施例６〜１０で回収した回収液（Ｓｉ含有率が低減されたリン酸含有液）におけるＳｉ含有率を表２に示す。表２から明らかなように、得られた回収液（リン酸含有液）は、リン酸系廃液と比較して、Ｓｉ含有率（Ｓｉ含有量）が低減されていた。中でも、混合槽中の液全体に対するリン酸カルシウムの含有率を０．６質量％〜６質量％の範囲に設定した実施例８〜１０、１では、実施例６、７と比較して、Ｓｉ含有率が顕著に低減されていた。
【００４８】
なお、上記実施例において、各液中におけるリン酸の濃度（含有率）は、イオンクロマトグラフ（日本ダイオネクス社製「ＩＣＳ−１０００」）を用いて測定した。
【００４９】
また、Ｓｉイオンの定性・定量分析は、ＩＣＰ発光分析装置（島津製作所製「ＩＣＰＳ−７５１０」）を用いて行った。
【産業上の利用可能性】
【００５０】
本発明に係る、Ｓｉ含有リン酸系廃液からＳｉを除去又は低減する方法は、半導体のエッチング処理液（例えば窒化シリコン膜のエッチング処理液）として使用された後のＳｉ含有リン酸系廃液に対して好適に適用できるものであるが、特にこのような半導体工場から排出されるＳｉ含有リン酸系廃液への適用に限定されるものではなく、リン酸及びＳｉを含む廃液であれば、どのような廃液にも適用できる。
【符号の説明】
【００５１】
２…混合槽
３…固液分離機
【図１】
2015093235.tif 000005